フィッシャートロプシュ反応に活性を示す1種以上の金属と、炭酸マンガンと、固体酸を示すゼオライトとを含有し、かつ、触媒組成物に対する前記ゼオライトの含有量が65質量より大きく80質量以下である炭化水素類製造用触媒組成物を用いて、水素及び一酸化炭素を主成分とするガスからフィッシャートロプシュ反応により得られた生成物のガソリン留分と、他のガソリン基材とを混合し、前記ガソリン留分が1~60体積であって、aリサーチ法オクタン価が89以上93未満、bモータ法オクタン価が79以上84未満、c芳香族類割合が10~40体積、dオレフィン類割合が多くとも40体積、eベンゼンが多くとも1体積、f硫黄分が多くとも10質量ppm、gリード蒸気圧が65kPaより大きく93kPa以下、h50容量留出温度が75~110°Cであるガソリン組成物を製造することを特徴とするガソリン組成物の製造方法。フィッシャートロプシュ反応に活性を示す1種以上の金属と、炭酸マンガンと、固体酸を示すゼオライトとを含有し、かつ、触媒組成物に対する前記ゼオライトの含有量が65質量より大きく80質量以下である炭化水素類製造用触媒組成物を用いて、水素及び一酸化炭素を主成分とするガスからフィッシャートロプシュ反応により得られた生成物のガソリン留分を、1~60体積含有したガソリン組成物であり、aリサーチ法オクタン価が89以上93未満、bモータ法オクタン価が79以上84未満、c芳香族類割合が10~40体積、dオレフィン類割合が多くとも40体積、eベンゼンが多くとも1体積、f硫黄分が多くとも10質量ppm、gリード蒸気圧が65kPaより大きく93kPa以下、h50容量留出温度が75~110°Cであることを特徴とするガソリン組成物。前記触媒組成物が、フィッシャートロプシュ反応に活性を示す1種以上の金属及び炭酸マンガンを含有するフィッシャートロプシュ合成触媒と、固体酸を示すゼオライトとを含有することを特徴とする請求項2に記載のガソリン組成物。前記金属が、ルテニウムであることを特徴とする請求項2または3に記載のガソリン組成物。前記ゼオライトがZSM-5であることを特徴とする請求項2~4いずれか一項に記載のガソリン組成物。従来法のうちの1段法では、FT合成触媒と固体酸触媒の最適反応温度域が異なるため、両反応を共に効率よく行うことができない、という問題がある。例えば、FT合成触媒に最適な比較的低温で反応を行った場合、CH4などの低級炭化水素の生成は抑えられ炭素数5以上の高級炭化水素が効率よく生成するが、低温のため固体酸触媒の活性が低く、生成した炭化水素の分解や異性化反応が低下し、ガソリン収率が低下するとともに、芳香族炭化水素や分岐状の炭化水素といった高オクタン価な炭化水素の生成も低下する。逆に、固体酸触媒に最適な温度で反応を行った場合、FT反応で、CH4などの低級炭化水素やCO2といったガス成分の生成が促進され、ガソリン収率が低下するといった問題が生じる。一方で2段法では、それぞれの触媒の最適温度で反応を進行させることが可能であり、効率よくガソリン留分を製造することが可能である。しかしながら、2段目の反応前に水素を投入して水素化分解を進行させるために、生成物中のイソパラフィンは生成されるがオレフィン分が減少し、オクタン価の低下に繋がるといった問題がある。また、特許文献4に記載のFT合成用触媒によって合成された炭化水素類は、イソパラフィン含有量は高いものの、芳香族化合物の含有量が低く、オクタン価が十分とはいえず、ガソリン基材として用いるには不十分である。本発明では、FT反応により得られた生成物であって、芳香族やナフテン、オレフィン、分岐状のパラフィン炭化水素といった高オクタン価成分の含有量が高いガソリン基材を含有したガソリン組成物及びガソリン組成物の製造方法を提供することを目的とする。本発明者らは、上記目的を達成すべく研究を進めたところ、FT反応に活性を示す金属と、炭酸マンガンと、固体酸を示すゼオライトとを含有し、かつ触媒組成物に対するゼオライトの含有量が特定の割合である触媒組成物を用いることによって、FT反応により、芳香族やナフテン、オレフィン、分岐状のパラフィンに富み、高オクタン価なガソリン留分を製造可能なことを見出し、本発明を完成するに至った。すなわち、本発明は、1フィッシャートロプシュ反応に活性を示す1種以上の金属と、炭酸マンガンと、固体酸を示すゼオライトとを含有し、かつ、触媒組成物に対する前記ゼオライトの含有量が65質量より大きく80質量以下である炭化水素類製造用触媒組成物を用いて、水素及び一酸化炭素を主成分とするガスからフィッシャートロプシュ反応により得られた生成物のガソリン留分と、他のガソリン基材とを混合し、前記ガソリン留分が1~60体積であって、aリサーチ法オクタン価が89以上93未満、bモータ法オクタン価が79以上84未満、c芳香族類割合が10~40体積、dオレフィン類割合が多くとも40体積、eベンゼンが多くとも1体積、f硫黄分が多くとも10質量ppm、gリード蒸気圧が65kPaより大きく93kPa以下、h50容量留出温度が75~110°Cであるガソリン組成物を製造することを特徴とするガソリン組成物の製造方法、2フィッシャートロプシュ反応に活性を示す1種以上の金属と、炭酸マンガンと、固体酸を示すゼオライトとを含有し、かつ、触媒組成物に対する前記ゼオライトの含有量が65質量より大きく80質量以下である炭化水素類製造用触媒組成物を用いて、水素及び一酸化炭素を主成分とするガスからフィッシャートロプシュ反応により得られた生成物のガソリン留分を、1~60体積含有したガソリン組成物であり、aリサーチ法オクタン価が89以上93未満、bモータ法オクタン価が79以上84未満、c芳香族類割合が10~40体積、dオレフィン類割合が多くとも40体積、eベンゼンが多くとも1体積、f硫黄分が多くとも10質量ppm、gリード蒸気圧が65kPaより大きく93kPa以下、h50容量留出温度が75~110°Cであることを特徴とするガソリン組成物、3前記触媒組成物が、フィッシャートロプシュ反応に活性を示す1種以上の金属及び炭酸マンガンを含有するフィッシャートロプシュ合成触媒と、固体酸を示すゼオライトとを含有することを特徴とする前記2記載のガソリン組成物、4前記金属が、ルテニウムであることを特徴とする前記2又は3記載のガソリン組成物、5前記ゼオライトがZSM-5であることを特徴とする前記2~4のいずれか一つに記載のガソリン組成物、を提供するものである。本発明によれば、硫黄分を含んでいない、若しくは容易に脱硫可能な硫黄分のみが含まれている上に、芳香族やナフテン、オレフィン、分岐状のパラフィン炭化水素といった高オクタン価成分の含有量が高い、優れたガソリン基材を含有することで、環境問題、エネルギーセキュリティ問題に貢献するガソリン組成物及びガソリン組成物の製造方法を提供することができる。<ガソリン組成物>本発明のガソリン組成物は、FT反応に活性を示す1種以上の金属と、炭酸マンガンと、固体酸を示すゼオライトとを含有し、かつ、触媒組成物に対する前記ゼオライトの含有量が65質量より大きく80質量以下である炭化水素類製造用触媒組成物を用いて、水素及び一酸化炭素を主成分とするガスからフィッシャートロプシュ反応により合成されたガソリン留分FTガソリン留分を、1~60体積含有したガソリン組成物であって、以下の性状を有することを特徴とする。aリサーチ法オクタン価が89以上93未満、bモータ法オクタン価が79以上84未満、c芳香族類割合が10~40体積、dオレフィン類割合が多くとも40体積、eベンゼンが多くとも1体積、f硫黄分が多くとも10質量ppm、gリード蒸気圧が65kPaより大きく93kPa以下、h50容量留出温度が75~110°C以下、本発明の内容を更に詳しく説明する。本発明のガソリン組成物のリサーチ法オクタン価RONは89以上93未満であり、好ましくは89~92であり、より好ましくは89~91である。また、本発明のガソリン組成物のモータ法オクタン価MONは79以上84未満であり、好ましくは79~83であり、より好ましくは79~82である。RONが89以上であることにより、高い運動性能を維持することが可能となり、MONが79以上であることにより、高速走行時のアンチノック性の低下を防止することが出来る。なお、本発明及び本願明細書において、ガソリン組成物のRON及びMONは、JISK2280に準じて測定された値を意味する。本発明のガソリン組成物の芳香族類割合は10~40体積であり、好ましくは15~40体積である。また、本発明のガソリン組成物のオレフィン類割合は多くとも40体積であり、1~35体積が好ましい。芳香族類割合が40体積以下であれば、排ガス中の有害成分の増加を防ぐことが出来、芳香族類割合が10体積以上であり、かつオレフィン類割合が多くとも40体積であることにより、本発明のガソリン組成物のRON及びMONを高くすることが出来る。なお、本発明及び本願明細書において、ガソリン組成物の芳香族類割合とオレフィン類割合は、キャッピラリーカラムTC-1を用い、水素炎イオン化検出器を用いて測定された値を意味する。本発明のガソリン組成物の50容量留出温度T50は、75~110°Cであり、好ましくは75~105°Cである。また90容量留出温度T90は高くとも180°Cであることが好ましく、より好ましくは120~175°Cである。また、70°C留出容量E70は、好ましくは18~45体積であり、より好ましくは20~45体積である。T50、T90及びE70がこの範囲にあることにより、始動性、運転性、加速性に不具合が生じる場合を防ぐことができる。なお、本発明及び本願明細書において、ガソリン組成物の蒸留性状は、JISK2249に準じて測定された値を意味する。本発明のガソリン組成物のリード蒸気圧RVPは、65kPaより大きく93kPa以下であり、好ましくは70~93kPaである。RVPが93kPa以下であることにより、蒸発ガスの量を少なくすることができ、65kPaより大きいことにより低温始動性、暖気性の低下を防ぐことが出来る。なお、本発明及び本願明細書において、ガソリン組成物のRVPはJISK2258に準じて測定された値を意味する。本発明のガソリン組成物の硫黄分は多くとも10質量ppmであり、多くとも5質量ppmが好ましく、多くとも1質量ppmがより好ましい。硫黄分が多くとも10質量ppmと低いことにより、自動車排ガス触媒の被毒を抑制し得るため好ましい。なお、本発明及び本願明細書において、ガソリン組成物の硫黄分は、JISK2541に準じて測定された値を意味する。本発明のガソリン組成物の15°Cにおける密度は、好ましくは0.680~0.783g/cm3であり、より好ましくは0.685~0.770g/cm3である。15°Cにおける密度がこの範囲にあることにより、製品ガソリンに配合した際に良好な燃費を確保できる。なお、本発明及び本願明細書において、ガソリン組成物の15°Cにおける密度は、JISK2249に準じて測定された値を意味する。本発明のガソリン組成物のベンゼンの含有割合は多くとも1体積であり、多くとも0.8体積が好ましい。ベンゼンの含有割合が多くとも1体積と低いことにより、大気中のベンゼン濃度の増加を防止し、環境汚染を低減できる可能性がある。なお、本発明及び本願明細書において、ガソリン組成物のベンゼンの含有割合は、JISK2536に準じて測定された値を意味する。本発明のガソリン組成物のその他の炭化水素組成は、特に限定されるものではないが、例えば、ナフテン類が2~15体積、好ましくは4~15体積である。ナフテン分がこの範囲にあることにより自動車の燃費を高められる可能性があるため好ましい。本発明及び本願明細書において、ガソリン組成物の各炭化水素類の組成割合は、JISK2536に準じて測定された値を意味する。本発明のガソリン組成物は、本願発明に係る触媒組成物を用いたFT反応により得られるガソリン留分を1~60体積含有し、好ましくは3~60体積含有するものである。FT反応由来のガソリン基材を1体積以上含有することにより、バイオマスを原料としたFT反応由来のガソリン基材の使用でCO2削減が可能という面で好ましく、60体積以下含有することにより、蒸留性状、RVP、組成をガソリンの好ましい範囲にできるため好ましい。本発明のガソリン組成物を製造するために用いる基材については、FT反応由来のガソリン基材以外は特に制限はないが、例えば、下記の基材イ~チのような各種石油留分や化合物を基材として、上記に規定した性状を満たすように種々用いることが出来る。イ重質の直留ナフサなどを接触改質法プラットフォーミング法、マグナフォーミング法、アロマイジング法、レニフォーミング法、フードリフォーミング法、ウルトラフォーミング法、パワーフォーミング法等により、水素気流中で高温加圧下で触媒例えば、アルミナ担体に白金やロジウムと塩素とを担持したもの等と接触処理して得られた改質ガソリンからベンゼン留分を蒸留により取り除いた脱ベンゼン接触改質ガソリン。脱ベンゼン接触改質ガソリンを配合する場合は、5~50容量配合することが好ましい。ロ上記接触改質法により接触処理して得られた改質ガソリンを蒸留により、軽質留分、ベンゼン留分、重質留分に分けた内の軽質留分脱ベンゼン軽質接触改質ガソリン及び重質留分脱ベンゼン重質接触改質ガソリン。脱ベンゼン軽質接触改質ガソリンを配合する場合は、1~30容量配合することが好ましい。脱ベンゼン重質接触改質ガソリンを配合する場合は、10~50容量配合することが好ましい。ハ灯軽油から常圧残油に至る石油留分、好ましくは重質軽油や減圧軽油を、従来から知られている接触分解法、特に流動接触分解法UOP法、シェル二段式法、フレキシクラッキング法、ウルトラオルソフロー法、テキサコ法、ガルフ法、ウルトラキャットクラッキング法、RCC法、HOC法等により、固体酸触媒例えば、シリカ-アルミナにゼオライトを配合したもの等で分解して得られる接触分解ガソリン。接触分解ガソリンを配合する場合は、1~70容量配合することが好ましい。ニイソブタンと低級オレフィンブテン、プロピレン等を原料として、酸触媒硫酸、フッ化水素、塩化アルミニウム等の存在下で反応させて得られるアルキレート。アルキレートを配合する場合は、1~20容量配合することが好ましい。ホ原油や粗油等の常圧蒸留時、改質ガソリン製造時、あるいは分解ガソリン製造時等に蒸留して得られるブタン、ブテン類を主成分としたC4留分。C4留分を配合する場合は、2~15容量配合することが好ましい。ヘ直鎖の低級パラフィン系炭化水素の異性化によって得られるアイソメレート、あるいはアイソメレートを精密蒸留して得られるイソペンタン、接触改質ガソリンから得られるトルエン、キシレン、あるいは炭素数9以上の芳香族を主体とする成分等。基材へを配合する場合は、1~20容量配合することが好ましい。ト一般にガソリンに用いられているエタノール、エチルターシャリーブチルエーテルETBE、メチルターシャリーブチルエーテルMTBE、あるいはターシャリーアミノメチルエーテルTAME、n-ブタノール、iso-ブタノール、sec-ブタノール等の含酸素化合物。含酸素化合物を配合する場合は、1~25容量配合することが好ましい。チ原油を常圧蒸留した直留ナフサを脱硫処理して得られた脱硫直留ナフサを蒸留により、軽質留分と重質留分に分けた内の軽質留分である脱硫軽質ナフサ。脱硫軽質ナフサを配合する場合は、5~45容量配合することが好ましい。<FTガソリン留分>本発明のガソリン組成物に用いられるFTガソリン留分は、FT反応に活性を示す1種以上の金属と、炭酸マンガンと、固体酸を示すゼオライトとを含有し、かつ、触媒組成物に対する前記ゼオライトの含有量が65質量より大きく80質量以下である炭化水素類製造用触媒組成物を用いて、水素及び一酸化炭素を主成分とするガスから合成された生成物のガソリン留分であって、以下の性状を有することを特徴とする。aリサーチ法オクタン価が85~97、bモータ法オクタン価が78~85、c芳香族類割合が30~50体積、dオレフィン類割合が1~10体積、e含酸素分が0.5質量以下、fベンゼンが0.5体積以下、gC10-C11芳香族類割合が7~10体積、h硫黄分が0.5質量ppm以下、及びiナフテン類割合が11~15体積。本発明のガソリン組成物に用いられるFTガソリン留分のリサーチ法オクタン価RONは85~97であり、好ましくは87~97であり、より好ましくは93~97である。また、本発明のFTガソリン留分のモータ法オクタン価MONは78~85であり、好ましくは79~85であり、より好ましくは83~85である。RON及びMONがこの範囲にあることにより、本発明のガソリン組成物に用いられるFTガソリン留分が配合されたガソリンのオクタン価を高めることができる。つまり、本発明のガソリン組成物に用いられるFTガソリン留分は、CO2削減の面からも好ましい。なお、本発明及び本願明細書において、FTガソリン留分のRON及びMONは、JISK2280に準じて測定された値を意味する。本発明のガソリン組成物に用いられるFTガソリン留分の芳香族類割合は30~50体積であり、好ましくは40~50体積である。また、本発明のガソリン組成物に用いられるFTガソリン留分のオレフィン類割合は1~10体積であり、好ましくは1~5体積である。また、本発明のナフテン類割合は11~15体積であり、好ましくは12~15体積である。芳香族類割合が30~50体積であり、オレフィン類の含有割合が1~10体積であり、さらにナフテン類割合が11~15体積であることにより、本発明のガソリン組成物に用いられるFTガソリン留分はRON及びMONが高く、発熱量も高いため、ガソリン基材として好適である。なお、本発明及び本願明細書において、芳香族類割合及びオレフィン類割合は、JISK2536に準じて測定された値を意味する。特に、本発明のガソリン組成物に用いられるFTガソリン留分のC10-C11芳香族類炭素数が10又は11の芳香族類割合は7~10体積であり、好ましくは8~10体積である。C10-C11芳香族分が当該範囲内であることにより、本発明のガソリン組成物に用いられるFTガソリン留分は、酸化安定性に優れている。本発明のガソリン組成物に用いられるFTガソリン留分の含酸素分は0.5質量以下であり、好ましくは0.1質量である。含酸素化合物は、酸化安定性の低い物質が多く、金属やゴム腐食を引き起こす可能性がある。含酸素分が0.5質量以下であることにより、本発明のガソリン組成物に用いられるFTガソリン留分は酸化安定性に優れ、ガソリン基材として好適である。なお、本発明及び本願明細書において、FTガソリン留分の含酸素分は、JISK2536に準じて測定された値を意味する。本発明のガソリン組成物に用いられるFTガソリン留分のベンゼンの含有割合は0.5体積以下であり、好ましくは0.4体積以下である。ベンゼンの含有割合が0.5体積以下と低いことにより、本発明のガソリン組成物に用いられるFTガソリン留分が配合されたガソリン組成物は、大気中のベンゼン濃度の増加を防止し、環境汚染を低減できる可能性がある。なお、本発明及び本願明細書において、FTガソリン留分のベンゼンの含有割合は、JISK2536に準じて測定された値を意味する。本発明のガソリン組成物に用いられるFTガソリン留分の硫黄分は0.5質量ppm以下であり、好ましくは0.2質量ppm以下である。硫黄分が0.5質量ppm以下と低いことにより、本発明のFTガソリン組成物は、自動車排ガス触媒の被毒を抑制し得るため好ましい。なお、本発明及び本願明細書において、FTガソリン留分の硫黄分は、JISK2541に準じて測定された値を意味する。本発明のガソリン組成物に用いられるFTガソリン留分の15°Cにおける密度は、好ましくは0.7300~0.7900g/cm3であり、より好ましくは0.7500~0.7900g/cm3である。15°Cにおける密度がこの範囲にあることにより、製品ガソリンに配合した際に良好な燃費を確保できる。なお、本発明及び本願明細書において、15°Cにおける密度は、JISK2249に準じて測定された値を意味する。本発明のガソリン組成物に用いられるFTガソリン留分の50容量留出温度T50は、好ましくは90.0~125.0°Cであり、より好ましくは100.0~125.0°Cであり、さらに好ましくは110.0~125.0°Cである。また、本発明のガソリン組成物に用いられるFTガソリン留分の90容量留出温度T90は、好ましくは165.0~180.0°Cであり、より好ましくは165.0~170.0°Cであり、さらに好ましくは166.0~170.0°Cである。また、本発明のガソリン組成物に用いられるFTガソリン留分の70°C留出容量E70は、好ましくは18~45体積であり、より好ましくは20~45体積である。T50、T90及びE70がこの範囲にあることにより、本発明のガソリン組成物に用いられるFTガソリン留分の蒸留性状と製品ガソリンの蒸留性状は同等のものとなる。したがって、本発明のガソリン組成物に用いられるFTガソリン留分を高配合した場合においても、得られたガソリンの始動性、運転性、加速性における不具合の発生を防ぐことができる。なお、本発明及び本願明細書において、ガソリン組成物の蒸留性状は、JISK2249に準じて測定された値を意味する。本発明のガソリン組成物に用いられるFTガソリン留分のRVPは、好ましくは35.0~80.0kPaであり、より好ましくは44.0~80.0kPaである。冬季の製品ガソリンに関しては低温始動性を良くするために、通常は混合ブタンを増配合することでRVPを高くしている。本発明のガソリン組成物に用いられるFTガソリン留分のRVPがこの範囲にある場合には、製品ガソリンのRVPを低下させることなく本発明のガソリン組成物に用いられるFTガソリン留分を製品に配合させることができる。さらに、本発明のガソリン組成物に用いられるFTガソリン留分をより多く配合することによって、混合ブタンの配合量を抑えることができ、ひいては発熱量の低下も抑えることができる。本発明のガソリン組成物に用いられるFTガソリン留分は、RON及びMONがいずれも高く、かつ硫黄分が少ないため、そのままガソリンへ配合して使用することができる。また、硫黄分をなお一層低減させるために、本発明のガソリン組成物に用いられるFTガソリン留分に対してさらに脱硫処理を行ったものを、ガソリンへ配合してもよい。本発明はオクタン価の高いFTガソリン留分であるため、オクタン価の規定が存在する製品ガソリンに対しても、高い比率で配合することができる。本発明のガソリン組成物に用いられるFTガソリン留分のように一酸化炭素と水素からガソリン留分を得るFT反応から得られたガソリン留分を、ガソリン基材として製品ガソリンに高い比率で配合することは、エネルギーセキュリティー問題や環境負荷低減の面からも好ましい。本発明のガソリン組成物に用いられるFTガソリン留分を製造する際にバイオマス由来の原料ガスを用いることによって、さらに上記効果が大きくなる。<炭化水素類製造用触媒組成物>本発明のガソリン組成物に用いられるFTガソリン留分は、合成ガスから、例えば、以下に示すような、FT反応に活性を示す1種以上の金属と、炭酸マンガンと、所定の割合の固体酸を示すゼオライトとを含有する炭化水素類製造用触媒組成物を用いることにより、FT反応により合成することができる。以下、本発明のガソリン組成物に用いられるFTガソリン留分を製造するために好適な炭化水素類製造用触媒組成物以下、本発明に用いられる触媒組成物ということがある。について説明する。本発明に用いられる触媒組成物を構成するFT活性金属種としては、ニッケル、コバルト、鉄、ルテニウムが挙げられる。中でも、より高活性な金属種としてルテニウムが好ましく選択される。また、これらの金属種は単独で用いることも可能であり、2種以上を複合させて用いることも可能である。本発明に用いられる触媒組成物を構成する炭酸マンガンとしては、市販の試薬を用いてもよく、また、従来公知の方法で製造されたものを用いてもよい。従来公知の炭酸マンガンの製法としては、可溶性マンガン塩溶液とアンモニアあるいはアルカリの炭酸塩溶液とを反応させる方法が挙げられる。また、二価のマンガンイオンと炭酸イオンあるいは重炭酸イオンとの反応によっても、炭酸マンガンを得ることができる。本発明に用いられる触媒組成物を構成するゼオライトとしては、固体酸を示すゼオライトであれば、特に限定されるものではなく、公知のゼオライトの中から適宜選択して用いることができる。固体酸とは、固体の表面がブレンステッド酸性やルイス酸性を示すものであり、均一系や不均一系の酸触媒反応に活性を有するものである。FT反応により合成された炭化水素類は、ゼオライトの固体表面の酸に接触することにより、水素化分解又は異性化される。好ましいゼオライトとしては、ZSM-5、βゼオライト、Y型ゼオライト、USYゼオライト、モルデナイトなどが挙げられるが、特にZSM-5が好ましい。ゼオライトは、市販品を用いてもよく、公知の方法で水熱合成したものを用いることもできる。これらのゼオライトは、通常、イオン交換可能な陽イオンとしてアルカリ金属を含有するが、本発明に用いられる触媒組成物に用いるゼオライトは、陽イオンの50以上をプロトン、アルカリ土類金属イオン、遷移金属イオン、又は希土類金属イオンで置換されたものであって、固体酸性を有するものが好ましく、特にHプロトン-ZSM-5が好適に用いられる。本発明に用いられる触媒組成物は、FT活性金属種と炭酸マンガンとゼオライトとを含有していればよく、本発明の効果を損なわない限り、その他の成分を含有していてもよい。また、本発明に用いられる触媒組成物は、従来公知のいずれの方法を用いて調製してもよい。例えば、FT活性金属種と炭酸マンガンを含有するFT合成触媒とゼオライトとをそれぞれ別個に調製した後に、両者を物理的に混合することによって、本発明に用いられる触媒組成物を調製することができる。また、炭酸マンガンとゼオライトの複合成型体に、FT活性金属を含浸担持させることによっても、本発明に用いられる触媒組成物を調製することができる。FT活性金属種と炭酸マンガンを含有するFT合成触媒を合成する方法としては、例えば、FT活性金属種を炭酸マンガンに含浸担持させる方法がある。炭酸マンガンへのFT活性金属種の担持は通常の含浸担持で行われる。例えば、ルテニウム塩の水溶液に炭酸マンガンを浸漬させることにより、ルテニウム塩を炭酸マンガンに含浸させた後、乾燥、焼成を行う。FT活性金属種として2種以上の金属を炭酸マンガンに担持させる場合、ルテニウム塩とコバルト塩を両方含む水溶液を調製し、当該水溶液を炭酸マンガンに含浸させた後に乾燥、焼成をする方式でもよく、ルテニウム塩水溶液とコバルト塩水溶液を、それぞれ別個に炭酸マンガンに含浸させた後に乾燥、焼成をする段階方式でも良く、特に規定はしない。ルテニウム塩としては、塩化ルテニウム、硝酸ルテニウム、酢酸ルテニウム、塩化六アンモニアルテニウムなどの水溶性ルテニウム塩が挙げられる。なお、含浸担持に用いるルテニウム塩の溶液を、水溶液にかえて、アルコール、エーテル、ケトンなどの有機溶媒の溶液とすることも可能である。この場合は、各種有機溶媒に可溶な塩を選択する。FT合成触媒中のルテニウムの含有量は、FT合成触媒基準に対し、金属量換算で好ましくは0.1~5質量、より好ましくは0.3~4.5質量、さらに好ましくは0.5~4質量である。ルテニウムの含有量は活性点数と関連する。ルテニウムの含有量が0.1質量未満の場合には、活性点数が不足となり十分な触媒活性が得られなくなるおそれがある。一方で、ルテニウムの含有量が5質量を超過した場合には、炭酸マンガン等の担体上にルテニウムが十分担持されなくなり、分散性の低下や、担体成分と相互作用を持たないルテニウム種の発現が起こりやすくなる。よって、必要以上のルテニウムの担持は、単に触媒コストを増加させるため好ましくない。本発明に用いられる触媒組成物を構成するFT合成触媒には、炭酸マンガン及びFT活性金属種によるFT反応を阻害しない程度において、その他の成分を含有させることもできる。その他の成分としては、例えば、シリカ、アルミナ、シリカ-アルミナなど、通常担体として用いられる無機酸化物が挙げられる。これらの担体無機酸化物成分のFT合成触媒における含有量は、炭酸マンガンやFT活性金属種の効果を阻害しない限りにおいて適宜設定することができるが、一般に、担体これらの担体成分含有量と炭酸マンガン含有量との総和基準で5~50質量が適当である。さらに、本発明に用いられる触媒組成物を構成するFT合成触媒には、炭酸マンガン及びFT活性金属種に加えて、アルカリ金属種を含有させることもできる。アルカリ金属種としては、リチウム、ナトリウム、カリウム、ルビジウムなどが挙げられるが、中でもナトリウムやカリウムが好ましく選択される。これらのアルカリ金属種は単独で用いることも可能であり、2種以上を複合させて用いることも可能である。FT合成触媒に、炭酸マンガン及びFT活性金属種に加えてアルカリ金属種を含有させる方法は、特に限定しない。例えば、FT活性金属種と同様にして、炭酸マンガンにアルカリ金属種を含浸担持させることができる。具体的には、例えば、ナトリウム塩やカリウム塩の水溶液を炭酸マンガンに含浸させた後、乾燥、焼成を行う。なお、FT活性金属種とアルカリ金属種を炭酸マンガンに担持させる順序は、特に限定されず、両者を含む水溶液に炭酸マンガンを浸漬させて同時に担持させることもできる。また、炭酸マンガンに含浸担持させるナトリウム塩やカリウム塩としては、塩化物、硝酸塩、酢酸塩、炭酸塩などの水溶性の塩が好ましい。FT合成触媒中のナトリウムやカリウムなどのアルカリ金属の含有量は、FT合成触媒基準に対し、金属量換算で好ましくは0.05~3質量、より好ましくは0.05~2質量、さらに好ましくは0.1~1.5質量である。ナトリウムやカリウムの含有量を0.05質量以上とすることにより、ガス成分の生成量を抑制する効果が顕著となる。また、3質量以下とすることにより、FT活性を低下させることなく、ガス成分の生成量を抑制することが可能となる。ルテニウム等のFT活性金属種を炭酸マンガンに含浸させた後、乾燥、焼成を行う。このときの乾燥は、原則、FT活性金属種を炭酸マンガンに含浸担持させるときに用いた水等の溶媒を蒸散させるために行い、温度は80~200°Cが好ましく、100~150°Cがより好ましい。乾燥温度を80°C以上とすることにより、水等の蒸散を充分に促進することができる。一方、乾燥温度を200°C以下とすることにより、水等の急激な蒸散による活性金属成分の不均一化を抑制することができる。また、焼成温度は150~350°Cが好ましく、150~300°Cがより好ましく、150~250°Cがさらに好ましい。焼成温度が350°Cを大きく超えると、触媒成分中の炭酸マンガンが、マンガン酸化物と炭酸ガスへ分解するため好ましくない。本発明のガソリン組成物に用いられるFTガソリン留分の製造のためには、FT合成触媒成分の炭酸マンガンは、炭酸塩の形態で存在することが必須であり、酸化マンガンでは、芳香族類の含有割合が高く、オクタン価の高いFT反応性生物を得ることは難しい。一方で、焼成温度が低すぎると、FT活性金属種の活性化が図られないため好ましくない。乾燥や焼成の時間については、処理量によって一概には決まらないが、通常1~10時間である。処理時間が1時間未満では水分の蒸散が不十分となる可能性や、FT活性金属種の活性化が希薄となり好ましくない。また、処理時間が10時間を超えても、触媒活性は10時間以下の場合とほとんど変わらないため、作業性や生産性を考慮すると10時間以下が好ましい。なお、この乾燥や焼成処理は空気中で行うことも、あるいは窒素やヘリウムといった不活性ガス雰囲気でも、水素などの還元ガス雰囲気でもよく、特に規定はしない。上述の含浸担持法以外に、炭酸マンガン及びFT活性金属種を含有するFT合成触媒の製造方法としては、炭酸マンガン及びFT活性金属種を含む水系のスラリーを調製し、これをスプレードライする方法が挙げられる。このときのスラリーの濃度は特に規定しないが、スラリー濃度が低すぎると炭酸マンガンの沈殿が発生し、触媒成分が不均一となり好ましくない。逆にスラリー濃度が高すぎると、スラリーの送液が困難となるため、適度なスラリー濃度を選択する。さらにこのとき、スラリーの濃度調製や触媒の成形性の向上、球状化を目的に、シリカゾル等をバインダー成分として添加することも可能である。このときのバインダーの添加量としては、触媒活性を低下させない程度が好ましく、一般には5~20質量の範囲で選択される。スプレードライ法でFT合成触媒を得る場合、炭酸マンガン、FT活性金属種、及びバインダー成分を同時に含有させたスラリーをスプレーする方法や、炭酸マンガン及びバインダーを含むスラリーをスプレーし、その後、上述の含浸担持方法に則って、得られたスプレードライ品にFT活性金属種を添加する方法がある。なお、スプレードライ法における送風温度は、上記の乾燥及び焼成温度内で実施することが好ましい。本発明に用いられる触媒組成物を構成するFT合成触媒の調製法としては、他にも、炭酸マンガンをFT活性金属種の水溶液に浸漬させて、活性金属を炭酸マンガン上に吸着させる方法や、イオン交換により活性金属を炭酸マンガンに付着させる方法、炭酸マンガンをFT活性金属種の水溶液に浸漬させる際に、アルカリなどの沈殿剤を加えることにより、活性金属を炭酸マンガンに沈着させる方法等が挙げられる。上述の焼成処理は、FT活性金属種の活性化を図る目的があるが、焼成処理以外に、若しくは焼成処理に加えて、アルカリ性水溶液処理によって活性化を達成することも可能である。具体的には、炭酸マンガンにFT活性金属種を担持させたFT合成触媒を、アルカリ性水溶液に浸漬させる後処理を行う。アルカリ性水溶液としては、アンモニア水、水酸化ナトリウム水溶液、水酸化カリウム水溶液、炭酸ナトリウム水溶液、炭酸カリウム水溶液などを用いることができ、好ましくはアンモニア水を用いることができる。アルカリ性水溶液中のアルカリの濃度は、0.05~1N、好ましくは0.05~0.5N、より好ましくは0.05~0.2Nである。アルカリの濃度が0.05N未満である場合には、アルカリ性水溶液処理効果が希薄となり、その後に焼成処理を行っても触媒活性の向上があまり見られないおそれがある。逆に1Nを超える場合には、未反応のアルカリ分が多くなり、不経済であることに加えて、洗浄処理に要する水量や時間が多くなる。なお、アルカリ性水溶液処理の時間は、アルカリ分の濃度にも依るが、通常1~10時間が好ましい。アルカリ性水溶液で処理した後、水洗し、余剰のアルカリ分を充分に洗浄した後に、上述の乾燥、焼成処理を行う。なお、このアルカリ性水溶液処理は、炭酸マンガンにFT活性金属種を含浸担持させた後、乾燥後に行ってもよく、焼成後に行ってもよく、特に限定しない。さらに、スプレードライを行って得られた触媒や、成型した触媒に対して実施することもできる。別個に調製したFT合成触媒及びゼオライトを混合する方法としては、例えば、FT合成触媒及びゼオライトを物理的に混合して均一な混合物としてもよく、FT合成触媒とゼオライトとを一の容器に積層して充填した積層体としてもよい。積層体とする場合には、両者が少なくとも1層ずつ形成されたものであればよく、一の容器にFT合成触媒とゼオライトを交互に充填し、FT合成触媒からなる層とゼオライトからなる層を交互に積層させた積層体であってもよい。また、触媒組成物を実装置に用いる場合、成型が必要となるが、成型に関しても従来公知の方法を用いることができる。例えば、FT合成触媒及びゼオライトの混合物を、公知の成型方法に供することにより、本発明に用いられる触媒組成物を成型することができる。その他、炭酸マンガンとゼオライトの複合成型体に、FT活性金属を上述の方法で含浸担持させて得られた触媒組成物を、公知の成型方法に供することにより、本発明に用いられる触媒組成物を成型することができる。このような公知の成型方法としては、例えば、打錠成型、押し出し成型、ビード化などが挙げられる。なお、これらの成型方法は、常法により行うことができる。成型する際に、触媒組成物に対して、成型性向上のために、シリカやアルミナなどをバインダー成分として混合することや、押出し性向上のために、セルロース系成型助剤やエポキシ系成型助剤、PVAなどの成型助剤を触媒活性に影響を及ぼさない範囲で添加することも可能である。本発明に用いられる触媒組成物としては、触媒組成物中のゼオライトの含有量が65質量より大きく80質量以下である。触媒組成物中のゼオライトの含有量を当該範囲内にすることにより、当該触媒組成物中のFT合成触媒により生成された炭化水素類がゼオライト上で効率よく分解又は異性化され、高オクタン価なi-パラフィン類やナフテン類、芳香族類へと変換される結果、オクタン価が高く、総発熱量の大きいガソリン基材を製造することができる。本発明に用いられる触媒組成物が、FT合成触媒とゼオライトとを含有する組成物である場合、触媒組成物中のFT合成触媒の含有割合は10質量以上35質量未満、好ましくは20質量以上30質量未満である。FT合成触媒を10質量以上含有させた場合には、FT反応による炭化水素の生成が十分進行するため好ましい。また、FT合成触媒の含有量が35質量未満の場合には、触媒組成物中に十分量のゼオライトを含有させることができる。本発明に用いられる触媒組成物を用いることにより、原料合成ガスのCO転化率が高く、また、ガス成分の生成が少なく、かつ芳香族やナフテン、オレフィン、分岐状のパラフィン炭化水素といった高オクタン価成分の選択性に富むガソリン留分を、合成ガスから1段の反応によって高収率に得ることができる。当該触媒組成物により、従来公知の方法に比べて非常に効率よく高オクタン価なガソリン留分を製造し得ることに関する詳細については、未だ解明されておらず、現在、鋭意検討中ではあるが、以下のように推察される。本発明に用いられる触媒組成物を用いた反応においては、合成ガスからFT合成触媒により合成された炭化水素類が、固体酸を示すゼオライトに接触することにより、適度に分解又は異性化される。一般的に、ゼオライトによる炭化水素類の分解又は異性化反応等を効率よく行うためには、230°C以上でゼオライトを反応させることが好ましい。本発明においては、FT合成触媒として炭酸マンガンを含有するFT合成触媒を用いることにより、高い反応温度においても、炭素数1~4の低級炭化水素やCO2といったガス成分の生成が抑制され、効率的に炭化水素を生成することができるとともに、高い温度で固体酸触媒ゼオライトが有効に作用し、高オクタン価なガソリン留分の製造が可能になると推察している。<FTガソリン留分の製造方法>本発明に用いられる触媒組成物を用いた一段階のFT反応を行って得られた生成物のガソリン留分20~200°Cの留分を、本発明のガソリン組成物に用いられるFTガソリン留分として用いることができる。ガソリン留分は、蒸留等の常法により回収することができる。本発明に用いられる触媒組成物を用いたFT反応の反応器の形式としては、固定床、流動床、懸濁床、スラリー床などが挙げられ、特に限定されない。その一例として、以下に、固定床による炭化水素類の製造方法を記載する。固定床にて触媒の活性評価を行う場合は、粉体触媒ではリアクター内での差圧の発生が懸念されるため、触媒の形状としては押出し品やビード品等の成型品であることが好ましい。触媒組成物の大きさとしては、反応器の規模にもよるが、触媒形状として粒子径が0.5mm~5mmであることが好ましく、1.0mm~3mmであることがより好ましい。粒子径が0.5mm以上の場合には、リアクター内の差圧の上昇を十分に抑制することができる。一方、粒子径を5mm以下とすることにより、触媒の有効係数を向上させ、効率よく反応を進行させることが可能となる。本発明に用いられる触媒組成物は、反応に供する前に、予め還元処理活性化処理される。この還元処理により、触媒が反応において所望の触媒活性を示すように活性化される。この還元処理を行わなかった場合には、FT活性金属種が十分に還元されず、所望の触媒活性を示さない。還元処理温度は、140~350°Cが好ましく、150~300°Cがより好ましい。140°C未満では、FT活性金属種が十分に還元されず、十分な反応活性が得られない。また、350°Cを大幅に超える高温では、触媒成分の炭酸マンガンの酸化マンガンへの分解が進行して活性低下を招く可能性が高くなる。この還元処理には、水素を主成分とする還元性ガスを好ましく用いることができる。用いる還元性ガスには、水素以外の成分、例えば、水蒸気、窒素、希ガスなどを、還元を妨げない範囲である程度の量を含んでいても良い。この還元処理は、上記処理温度と共に、水素分圧及び処理時間にも影響される。還元処理における水素分圧は、0.1~10MPaが好ましく、0.5~6MPaがより好ましく、0.9~3MPaが最も好ましい。還元処理時間は、触媒量、水素通気量等によっても異なるが、一般に、0.1~72時間が好ましく、1~48時間がより好ましく、3~48時間が最も好ましい。処理時間が0.1時間未満では、触媒の活性化が不十分となるおそれがある。一方、72時間を超える長時間還元処理をしたとしても、触媒に与える悪影響は無いが、触媒性能の向上も見られないため、処理コストが嵩むなどの好ましくない問題を生じる。上記の如く還元処理した本発明に用いられる触媒組成物に、合成ガスを通気させることにより、FT反応を行うことができる。用いる合成ガスは、水素及び一酸化炭素を主成分としていれば良く、反応を妨げない範囲において、他の成分が混入されていても差し支えない。例えば、一例として、本発明のガソリン組成物に用いられるFTガソリン留分を製造するためには、バイオマスをガス化した合成ガスを用いることができる。この際のバイオマスの種類としては、食糧、建材、パルプなどの農林水産資源バイオマスや、農業、林産、畜産廃棄物などの廃棄物バイオマス、サトウキビ、パームヤシ、海藻などのプランテーションバイオマスなどが挙げられる。中でも、食糧と競合しない未利用の廃棄物バイオマスを用いることが好ましい。バイオマスのガス化方法については特に制限はされない。例えば、バイオマスのガス化方法としては、直接ガス化、間接ガス化、常圧ガス化、加圧ガス化など各種あり、また、ガス化炉形式としては固定床、流動床、噴流床など多岐にわたる。本発明に用いられる触媒組成物を用いて本発明のガソリン組成物に用いられるFTガソリン留分を製造する場合においては、これらのいずれの方法を用いてガス化したバイオマスを用いてもよい。反応の速度kは、水素分圧に約一次で依存するため、水素及び一酸化炭素の分圧比H2/COモル比は、0.6以上であることが望まれる。この反応は、体積減少を伴う反応であるため、水素及び一酸化炭素の分圧の合計値が高いほど好ましい。水素及び一酸化炭素の分圧比は、前述したバイオマスのガス化では、原料種やガス化方法の違いにより変動するが、本発明のガソリン組成物に用いられるFTガソリン留分を製造する際には、その上限は特に制限されない。現実的なこの水素及び一酸化炭素の分圧比の範囲としては、0.6~2.7が適当であり、好ましくは0.8~2.5、より好ましくは1~2.3である。この分圧比が0.6未満では、生成する炭化水素類の収量が低下する傾向が見られ、また、この分圧比が2.7を超えると生成する炭化水素類においてガス成分が増える傾向が見られる。さらに、本発明に用いられる触媒組成物を用いて本発明のガソリン組成物に用いられるFTガソリン留分を製造する場合、合成ガス中に二酸化炭素が共存しても問題はない。合成ガス中に共存させる二酸化炭素としては、例えば、石油製品の改質反応や天然ガス等から得られるものでも問題なく用いることができる。また、FT反応を妨げない他の成分が混入されている二酸化炭素も、合成ガス中に共存させることができる。例えば、石油製品等の水蒸気改質反応から出るもののように水蒸気や部分酸化された窒素等が含有された二酸化炭素でも良い。このような二酸化炭素を、二酸化炭素が含有されてない合成ガスに積極的に添加したガスを、本発明に用いられる触媒組成物に通気させてもよい。また、天然ガスを自己熱改質法あるいは水蒸気改質法等で改質して得られた、二酸化炭素を含有する合成ガスを、脱炭酸処理することなくそのまま、本発明に用いられる触媒組成物に通気させて反応に供することもできる。二酸化炭素を含有する合成ガスをそのまま反応に供することにより、脱炭酸処理に要する設備建設コスト及び運転コストを削減することができ、得られる炭化水素類の製造コストを低減することができる。反応に供する合成ガス混合ガスの全圧全成分の分圧の合計値は、0.3~10MPaが好ましく、0.5~7MPaがより好ましく、0.8~5MPaがさらに好ましい。低圧では、連鎖成長が不十分となり、ガソリン分、灯軽油分、ワックス分などの収率が低下する傾向が見られるため好ましくない。平衡上は、水素及び一酸化炭素の分圧が高いほど有利になるが、該分圧が高まるほどプラント建設コスト等が高額となりやすく、また、圧縮に必要な圧縮機などの大型化により運転コストが上昇する傾向にある。したがって、産業上の観点から該分圧の上限は規制される。FT反応における合成ガスと触媒との接触時間以下W/Fと記す:weight/flow[gh/mol]は、好ましくは1~100、より好ましくは1.5~90、さらに好ましくは2~80である。W/Fの値は、処理量や用いる触媒の性能によって異なるが、一般に、W/Fが1以上であれば、十分なCO転化率が得られ、液体生成物の収率が向上する。また、W/Fが100以下であれば、用いる触媒量の増加による不必要な反応器の大型化を抑制することができる。FT合成触媒上では、一般に、合成ガスのH2/COモル比が同一であれば、反応温度が低いほど連鎖成長確率やC5選択性炭素数5以上の炭化水素類の合成の選択性が高くなるが、CO転化率は低くなる。逆に、反応温度が高くなれば、連鎖成長確率及びC5選択性は低くなるが、CO転化率は高くなる。また、H2/CO比が高くなれば、CO転化率が高くなり、連鎖成長確率及びC5選択性は低下し、H2/CO比が低くなれば、その逆となる。これらのファクターがFT反応に及ぼす効果は、用いる触媒の種類等によってその大小が異なるが、本発明に用いられる触媒組成物を用いて本発明のガソリン組成物に用いられるFTガソリン留分を製造する場合には、反応温度は230~350°Cを採用し、240~310°Cが好ましく、250~300°Cがさらに好ましい。反応温度が230°C以上であれば、FT合成触媒及びゼオライトの双方が有効に作用し、炭化水素類の生成及びその分解反応や異性化反応等によって高オクタン価なガソリン留分の製造が可能になる。また、反応温度を350°C以下とすることで、FT合成触媒上での好ましくないガス成分の生成を抑制すること、及びゼオライト上での過分解によるガス成分の生成を抑えることが可能となる。なお、CO転化率、及び各種生成物の選択率は下記式で定義されるものである。下記式中、C2-4生成物は炭素数が2~4である生成物を意味する。CO転化率CO転化率=[単位時間当たりの原料ガス中のCOモル数-単位時間当たりの出口ガス中のCOモル数]/単位時間当たりの原料ガス中のCOモル数×100CH4選択率CH4選択率=単位時間当たりの出口ガス中のCH4モル数/単位時間当たりの原料ガス中のCOモル数-単位時間当たりの出口ガス中のCOモル数×100CO2選択率CO2選択率=単位時間当たりの出口ガス中のCO2モル数/単位時間当たりの原料ガス中のCOモル数-単位時間当たりの出口ガス中のCOモル数×100C2-4選択率C2-4選択率=単位時間当たりの出口ガス中の、C2-4生成物中のCモル数/単位時間当たりの原料ガス中のCOモル数-単位時間当たりの出口ガス中のCOモル数×100C5選択率C5選択率=100-CH4選択率CO2選択率C2-4選択率ガソリン選択率ガソリン選択率=C5選択率×ガソリン留分割合/100C5収率C5収率=CO転化率×C5選択率/100ガソリン収率ガソリン収率=C5収率×ガソリン留分割合/100<ガソリン組成物の製造方法>本発明のガソリン組成物は、上記のFTガソリン留分と、他のガソリン基材上記の基材イ~チなどとを混合することによって得られる。さらに、本発明のガソリン組成物には、必要に応じて、各種の添加剤を適宜配合することが出来る。このような添加剤としては、フェノール系、アミン系等の酸化防止剤、チオアミド化合物等の金属不活性剤、有機リン系化合物等の表面着火防止剤、コハク酸イミド、ポリアルキルアミン、ポリエーテルアミン、ポリイソブチレンアミン等の清浄分散剤、多価アルコール及びそのエーテル等の氷結防止剤、有機酸のアルカリ金属やアルカリ土類金属塩、高級アルコールの硫酸エステル等の助燃剤、アニオン系界面活性剤、カチオン系界面活性剤、両性界面活性剤等の帯電防止剤、アルケニル琥珀酸エステル等の錆止め剤、及びアゾ染料等の着色剤等、公知の燃料添加剤が挙げられる。これらを1種または数種組み合わせて添加することが出来る。これら燃料添加剤の添加量は任意であるが、通常、その合計添加量が0.1質量以下とすることが好ましい。次に、実施例を示して本発明をさらに詳細に説明するが、本発明はこれらの例により何ら制限されるものではない。以下の実施例において、CO分析は、ActiveCarbon60/80meshを分離カラムに用いた熱伝導度型ガスクロマトグラフTCD-GCを用いて行った。原料ガスには、内部標準としてArを25体積添加した合成ガスH2とCOの混合ガスを用いた。定性及び定量分析は、COのピーク位置及びピーク面積をArと比較することにより行った。また、生成物の組成分析は、キャピラリーカラムTC-1を用い、水素炎イオン検出器ガスクロマトグラフFID-GCを用いて行った。触媒の化学成分の同定は、ICP発光分光分析法CQM-10000P、島津製作所製により求めた。実施例1~2、比較例1~4表1に示す性状の脱ベンゼン重質接触改質ガソリン、接触分解ガソリン、軽質ナフサ、接触分解装置、接触改質装置、常圧蒸留装置などから生成するC4留分ブタン、ブテン類、並びにFTガソリン留分であるGTLガソリン1、2、3、4を、表3に示す配合比で配合することにより、表3に示す性状のガソリンを得た。[GTLガソリン1]炭酸マンガンとして和光純薬工業社製の炭酸マンガンIIn水和物を使用した。炭酸マンガン15.5gを秤量し、日揮触媒化成社製、シリカゾルSI-550SiO2含有量:20.618.8gと塩化ルテニウム小島化学社製、RuAssay:40.79質量1.47gと混合し、1時間放置した後、空気中200°Cで一晩焼成した。得られた焼成物を乳鉢で粉砕し、FT合成触媒である触媒aを得た。ICP発光分光分析法にて触媒aの化学組成分析を行った結果、ルテニウムは金属換算で3.2質量であった。触媒aを12gと固体酸を示すゼオライトH-ZSM-5ズードケミー社製、MFI-903gとを十分混合し、触媒組成物である触媒Aを得た。触媒Aの全量を100meshの炭化ケイ素34.6gで希釈し、内径15.5mmの反応管に充填し、水素分圧0.9MPaG、温度170°C、流量100STPml/minSTP:standardtemperatureandpressureで水素を通気させて3時間還元した。還元後、H2/CO比約2の合成ガスArを約25体積含むに切り換え、温度280°C、全圧0.9MPaGに設定して反応を行った。触媒Aに対する合成ガスH2COの接触時間W/F:weight/flow[gh/mol]は約13.4ghr/molであった。なお、混合したH-ZSM-5はFT反応に対して全く活性を示さないことから、W/Fは、FT合成触媒に対する合成ガスの接触時間で表している。反応結果及び得られた液状生成物の留分組成の結果を表1及び2に、当該液状生成物のガソリン留分中の組成分析RON及びMONを含むの結果を表3に示す。なお、沸点20~200°Cの留分をガソリン留分とした。当該留分には、炭素数5~11の炭化水素類が含有されている。[GTLガソリン2]触媒aと混合するH-ZSM-5の量を0.33gとした以外は、実施例1と同様の方法で反応を行った。反応結果、得られた液状生成物の留分組成、及びガソリン留分中の組成分析の結果を表1~3に示す。[GTLガソリン3]触媒aと混合するH-ZSM-5の量を27gとした以外は、実施例1と同様の方法で反応を行った。反応結果、得られた液状生成物の留分組成、及びガソリン留分中の組成分析の結果を表1~3に示す。実施例1のガソリンは参考例の従来ガソリンから重質接触改質ガソリンを減らし、GTLガソリンを配合している。実施例1のガソリンの密度、RON、MON、T50、T90、RVPは参考例の通常のガソリンと比較して同等である。さらに実施例1のガソリンは参考例のガソリンよりも芳香族分が低減されているので好ましい。芳香族分は自動車の排気ガスや清浄性に影響することが知られている。本発明に用いられるGTLガソリンは高オクタン価であるため、実施例2のようにガソリン中に高配合させることが可能であり、GTLガソリンは硫黄分が低濃度であるため、ガソリン中の硫黄分を低減できるため好ましい。本発明の範囲外のGTLガソリンを配合したガソリンの比較例1は、オクタン価が本発明の規定を外れている。また、本発明の範囲外のGTLガソリンを配合したガソリンの比較例2は、オクタン価やRVP、T50の点で、本発明の規定を外れている。また、本発明の範囲外のGTLガソリンを配合したガソリンの比較例3は、RVPが本発明の規定を外れている。また、GTLガソリン1を規定量より多く配合した比較例4も、オクタン価やT50が本発明の規定を外れている。